(57)【要約】  本発明は、リンを含むシリコン材料を製造する新規の方法に関する。本方法は、高レベルのリンがシリコンと化合することを可能にする。本発明の１つの態様では、リンサンプルは、シリコンサンプルで包囲される。次いで、リンの少なくとも一部は蒸発され、シリコンとの反応が引き起こされる。
2007517758.tif 000002
【特許請求の範囲】
【請求項１】
リンおよびシリコンを含む複合材料を製造する方法であって、
（ａ）リンサンプルを取るステップと、
（ｂ）リンサンプルを、多数のシリコン粒子を含むシリコン層で実質的に包囲するステップと、
（ｃ）シリコン層の少なくとも一部とリンサンプルの間で温度差が設定され、かつリンの少なくとも一部が蒸発するように、シリコンに熱を加えるステップと、
（ｄ）シリコンおよびリンを含む溶融複合材料が形成されるように、リン蒸気の少なくとも一部をシリコン層の少なくとも一部と接触させることを可能にする、および／または引き起こすステップと
を含む、方法。
【請求項２】
ステップ（ａ）、（ｂ）、（ｃ）が、シリコン層の少なくとも一部が９００℃から１５００℃のシリコン反応温度に加熱されるように行なわれることを特徴とする、請求項１に記載の方法。
【請求項３】
リンサンプルが赤リンを含むことを特徴とする、請求項１に記載の方法。
【請求項４】
さらに、ステップ（ｄ）によって生成された溶融複合材料の少なくとも一部を霧化する、ステップ（ｅ）を含むことを特徴とする、請求項１に記載の方法。
【請求項５】
さらに、ステップ（ｅ）で形成された複合材料の少なくとも一部を、（ｆｉ）冷却するステップと（ｆｉｉ）多孔化するステップとを含むことを特徴とする、請求項４に記載の方法。
【請求項６】
さらに、（ｆｉｉ）で製造された複合材料の少なくとも一部に中性子を照射して、リンの少なくとも一部が３２Ｐに変換されるステップ（ｇ）を含むことを特徴とする、請求項５に記載の方法。
【請求項７】
請求項６に記載の方法によって得られる、放射線治療製品。
【請求項８】
癌の治療に使用される、請求項７に記載の放射線治療製品。
【発明の詳細な説明】
【技術分野】
【０００１】
本発明は、新規の複合材料および複合材料を製造する新規の方法に関する。より詳細には、本発明は、シリコンおよびリンを含む新規の複合材料、およびシリコンとリンを化合する新規の方法に関する。
【背景技術】
【０００２】
シリコンへの不純物原子の導入は、一般的には、シリコン集積回路を製造するプロセスの重要な部分を形成する。シリコンにドーパントを導入する最も一般に用いられる方法は、（ａ）シリコンから空間的に離れているソースからシリコンへの不純物の拡散、（ｂ）シリコンの表面上に形成された酸化層からの拡散、および（ｃ）後に拡散とアニールが続くシリコンのイオン注入による。
【０００３】
リンは、半導体接合を形成するために一般にドーパントとして使用される。ＰＯＣｌ３源からシリコンへのリンの拡散については、８９０℃から１０５０℃の拡散温度が一般的に必要である。ＰＢｒ３および他のソースからのリンの拡散も可能である。
【０００４】
イオン注入によるシリコンへのドーパントの導入は、ドーパント原子源を蒸発させ、原子を帯電させ、原子から形成されたイオンを加速し、シリコン基板にイオンを向けることにより、達成できる。イオンとの相互作用の結果のシリコン格子の乱れは、後の熱処理によって取り除かれることができる。このように、リンは、１０２０ｃｍ−３の濃度でシリコンに導入されることができる。イオン注入は、シリコンの薄い表層中のドーパントの濃度を変更するために使用されることができ、シリコン層の厚さは、一般的に１ミクロン未満である。
【０００５】
シリコン合金は、ある元素とシリコンを溶解することにより製造されており、溶融合金は、次いで、ブロックの形態で鋳造される。シリコン粉末は、そのようなブロックを粉砕することにより形成されることができる。しかし、このように形成された合金中に存在する非シリコン元素は、しばしば、鋳造中に偏析する傾向がある。これは、そのようなブロックから形成された粉末が、この偏析の結果不均一になることを意味する。
【０００６】
純粋なシリコンの融点は、比較的高く（１４２０℃）、これは、溶融シリコンを低い沸点の元素と化合することを困難にする。例えば、赤リンの沸点は、４１７℃であり、その結果、赤リンが溶融シリコンと接触される場合、赤リンは蒸発してしまい、リンを含みかつシリコンと赤リンを化合することを困難にする。
【０００７】
米国特許第５，９２６，７２７号明細書は、本発明に適切な背景情報を提供する。文献には、半導体にリンを導入する方法について記載されている。その方法は、リン酸アンモニウム水溶液の調製を含み、半導体粒子は、リン酸アンモニウム水溶液中に投入され、リン酸アンモニウムで粒子が覆われる。次いで、被覆された粒子が乾燥され、リンは、次いでシリコン中に拡散可能となる、または拡散させられる。拡散プロセスは、一般的に９５０℃で行なわれる。
【０００８】
米国特許第５，０９４，８３２号明細書は、また、本発明に適切な背景情報を含む。これは、溶融シリコンのガス霧化について記載している。この種の霧化に起因する粒子サイズは、０．１ミクロンから１０００ミクロンである。リンは、０％から０．５％の量でシリコン粒子中に存在する。しかし、リンは、ナトリウム、リチウム、カリウム、マグネシウム、ストロンチウム、バリウムおよびベリリウムなどの、多くの不純物のうちの１つである。霧化は、溶融シリコンの流れを破壊する不活性ガスの流れを使用することにより達成され、シリコンの小さな液滴を形成し、冷却されて凝固する。
【０００９】
シリコンおよびリンを含む物質は、癌の治療に有用であることも分かった。シリコンを含むそのような物質は、国際公開第０２／０６７９９８号パンフレットに記載されている。
【００１０】
癌は、種々の多くの方法によって治療することができる。これらの方法の１つは、放射線治療であり、その方法では、腫瘍は、ガンマ線またはベータ線に曝される。放射線源は、患者の身体の外部であってもよく、または身体内にあってもよい。
【００１１】
ある場合には、放射線源は腫瘍の範囲に位置してもよく、この種の治療は、近接照射療法として知られている。腫瘍の範囲に放射線源を置き、放射線源の適切な選択によって、健康な組織に対する照射を比較的小さくして、放射線を腫瘍に照射することが可能である。
【００１２】
国際公開第０２／０６７９９８号パンフレットには、ベータ放射体である３２Ｐを含むいくつかの放射線ヌクレオチドの使用について記載されている。
【発明の開示】
【発明が解決しようとする課題】
【００１３】
本発明の目的は、シリコンおよびリンを含み、実質的に均一な化学組成および高濃度のリンを有する、粉体状の新規の複合材料を提供することである。本発明のさらなる目的は、シリコンおよびリンを含み、不純物レベルが低く、高濃度のリンを有する粉体状の新規の複合材料を提供することである。本発明のさらなる目的は、シリコンおよび高濃度のリンを含む固体複合材料を製造し、固体複合材料に対してシリコンを大きく変換することを可能にする新規の方法を提供することである。
【課題を解決するための手段】
【００１４】
１つの態様によれば、本発明は、
（ａｉ）シリコンサンプルの少なくとも一部を９００℃から１５００℃のシリコン反応温度に加熱するステップと、
（ｂｉ）リンサンプルの少なくとも一部を加熱して、リン蒸気が生成され、かつリンサンプルの少なくとも一部が１００℃から８００℃のリン蒸発温度に加熱されるステップと、
（ｃｉ）リン蒸気の少なくとも一部をシリコン反応温度に加熱されたシリコンサンプルの少なくとも一部と接触させることを可能にする、および／または引き起こすステップとを含み、
ステップ（ａｉ）、（ｂｉ）、（ｃｉ）が行なわれて、シリコンおよびリンを含む溶融複合材料が形成される、シリコンおよびリンを含む複合材料を製造する方法を提供する。
【００１５】
ステップ（ａｉ）は、シリコンサンプルの少なくとも一部を１０００℃から１２５０℃のシリコン反応温度に加熱するステップを含み、ステップ（ｂｉ）は、リンサンプルの少なくとも一部を３８０℃から７００℃のリン蒸発温度に加熱するステップを含むことが好ましい。ステップ（ａｉ）は、シリコンサンプルの少なくとも一部を１１００℃から１２００℃のシリコン反応温度に加熱するステップを含み、ステップ（ｂｉ）は、リンサンプルの少なくとも一部を４００℃から４５０℃のリン蒸発温度に加熱するステップを含むことが、より好ましい。
【００１６】
ステップ（ａｉ）は、シリコンサンプルの少なくとも一部を１１３１℃±３０℃の反応温度に加熱するステップを含んでいてもよい。
【００１７】
ステップ（ｂｉ）は、リンサンプルの少なくとも一部を４１７℃±１０℃のリン蒸発温度に加熱するステップを含んでいてもよい。
【００１８】
ステップ（ｃｉ）は、リンサンプルの８０％から１００％がシリコンの少なくとも一部と接触することを可能にするおよび／または引き起こすステップを含んでいてもよい。
【００１９】
ステップ（ｃｉ）は、リンサンプルの８０％から９９％がシリコンの少なくとも一部と接触することを可能にするおよび／または引き起こすステップを含んでいてもよい。
【００２０】
ステップ（ｃｉ）は、リンサンプルの８０％から９５％がシリコンの少なくとも一部と接触することを可能にするおよび／または引き起こすステップを含んでいてもよい。
【００２１】
各ステップ（ａｉ）、（ｂｉ）、（ｃｉ）は、７００ｍｍＨｇから８００ｍｍＨｇの圧力で行われてもよい。
【００２２】
リンを加熱するステップ（ｂｉ）が開始される前に、シリコンを加熱するステップ（ａｉ）が開始されてもよい。
【００２３】
シリコンサンプルの一部のみがシリコン反応温度に加熱されている場合、かつリンの一部のみが蒸発される場合、本方法中にインターバルがあってもよい。
【００２４】
本方法は、さらに、溶融複合材料をシリコン反応温度より高い温度に加熱するステップを含んでいてもよい。本方法は、さらに、固体となるまで溶融複合材料を冷却するステップを含んでいてもよい。
【００２５】
一旦、リンの実質的な割合（例えば８０％以上）が変換された場合、あるインターバルの間、シリコン反応温度より複合材料の温度を高くすると、複合材料の均質性を向上することができる。
【００２６】
シリコンサンプルは、１ｇから１００ｋｇの質量としてもよく、リンサンプルは、１ｇから１００ｋｇの質量としてもよい。
【００２７】
シリコンサンプルは、１ｋｇから１００ｋｇの質量としてもよく、リンサンプルは、１００ｇから１０ｋｇの質量としてもよい。
【００２８】
シリコンの少なくとも一部をシリコン溶融温度未満（１４２０℃）である１１３１℃あたりの温度に加熱し、リン蒸気をシリコンと接触させることによって、シリコンリン化物が形成されると考えられる。シリコンリン化物は、１１３１℃で液相が存在し、液状のシリコンリン化物は、リン蒸気を固体シリコンよりも効率的に吸収すると考えられる。リン蒸気の損失を低減することにより、シリコンリン化物は、シリコンとリンの効率的な変換を可能にすると考えられる。シリコンの温度が、シリコンの溶融温度より低い１１３１℃あたりであることは、リンの蒸発の割合を低減し、従って、シリコンと化合することができる前のリンの損失を低減することに役立つ。
【００２９】
シリコンとリンの温度差を維持することによって、少なくとも最初に、リンの一部のみをその沸点（４１７℃）あたりの温度に加熱することを可能にする。このように、リン蒸気を比較的徐々に解放することが達成できる。固体のリンが、すべてシリコン反応温度に加熱される場合、リン蒸気は非常に迅速に形成され、リンが変換される前に損失をもたらす。
【００３０】
ステップ（ａｉ）は、有利には、熱源を使用して、シリコンサンプルの少なくとも一部を加熱するステップを含み、ステップ（ｂｉ）は、同じ熱源を使用して、リンサンプルの少なくとも一部を加熱するステップを含む。シリコンの少なくとも一部は、より有利には、熱源からリンを熱的に隔離するように配置される。
【００３１】
シリコンは、上記温度において熱伝導率が比較的低いので、断熱材としてシリコンを使用することは有利であり、リンとシリコンの間で温度差が設定されることが可能となる。
【００３２】
熱源は、溶融炉を含む炉であってもよい。溶融炉は、石英を含んでいてもよい。溶融炉は、アルミナを含んでいてもよい。
【００３３】
高純度石英を含む炉構成要素を使用すると、金属元素からの汚染を最小にして、リンを含むシリコン合金を形成することを可能にすると考えられる。
【００３４】
ステップ（ｃｉ）は、リンサンプルの少なくとも一部をシリコンサンプルの少なくとも一部で実質的に包囲して、形成されたリン蒸気の少なくとも一部が、シリコンサンプルの少なくとも一部の中におよび／または上におよび／またはこれを介して通過することを、引き起こす、および／または可能とするステップを含むことが好ましい。
【００３５】
シリコンサンプルは、多数のシリコン粒子を含むことが好ましい。シリコンサンプルの平均サイズは、０．５ｍｍから５ｍｍであることがより好ましい。
【００３６】
シリコン粒子の一部は、リンサンプルが設置される基盤に形成されてもよい。その後、リンサンプルは、さらなる量のシリコン粒子中で覆われて、シリコン層によって実質的に包囲される。したがって、シリコン粒子を使用すると、リンサンプルを包囲する便利な方法が提供される。
【００３７】
ステップ（ａｉ）は、リン蒸気の少なくとも一部によって占められた範囲に、シリコン粒子を添加するステップを含んでいてもよい。ステップ（ａｉ）は、リン蒸気の少なくとも一部によっておよびシリコン反応温度に加熱されたシリコンサンプルの一部によって占められた範囲に、シリコン粒子を添加するステップを含むことがさらに好ましい。ステップ（ａｉ）は、リン蒸気の少なくとも一部およびリンサンプルの少なくとも一部を包囲するシリコン層によって占められた範囲に、シリコン粒子を添加するステップを含むことがさらに好ましい。
【００３８】
リンサンプルがシリコン層に包囲される場合、リン蒸気が抜ける前に、リン蒸気がすべてシリコン層によって捕捉されるとは限らない。リン蒸気によって占められた範囲に、シリコン粒子を添加することによって、シリコン粒子の一部は、リン蒸気の一部と反応し、それによって、その抜けを防ぐ。シリコン粒子の質量が小さく、したがって、シリコン反応温度に急速に加熱されることができるため、シリコン粒子を使用することは有利であり、シリコン粒子の表面積は比較的高いため、シリコン粒子の使用はさらに有利である。
【００３９】
シリコンサンプルは、有利には、多結晶シリコンを含む。シリコンサンプルは、より有利には、太陽電池用多結晶シリコンを含む。シリコンサンプルは、さらに有利には、電子機器用多結晶シリコンを含む。
【００４０】
リンサンプルの純度は、より有利には、９９．９９質量％以上である。リンサンプルの純度は、さらに有利には、９９．９９９９質量％以上である。
【００４１】
リンサンプルは、白リンを含んでいてもよい。
【００４２】
赤リン、白リンおよび黒リンを含む、リンのいくつかの形態がある。白リンは、４面体Ｐ４分子を含む固体である。白リンは、標準状態下で、他の固体相より熱力学的に安定していない。白リンは、密度が１．８ｇｃｍ−３、沸点が２８０℃である。
【００４３】
リンサンプルは、有利には、赤リンを含む。
【００４４】
赤リンは、数日間、不活性雰囲気で、３００℃で白リンを加熱することにより得られる。赤リンは、通常、無定形固体として得られるが、非常に複雑な３次元ネットワーク構造を有する結晶材料が調製されてもよい。赤リンは、密度が２．２ｇｃｍ−３、沸点が４１７℃である。
【００４５】
赤リンは、一般に白リンほど反応性を示さず、揮発性ではないので、赤リンを使用することは有利である。
【００４６】
リンサンプルは、黒リンを含んでいてもよい。
【００４７】
赤リンが高圧下で加熱される場合、黒リンの連続相が形成される。これらの相の１つは、ピラミッド形の３つの配位Ｐ原子を有する襞のある層からなる。
【００４８】
シリコンサンプルの純度は、９９．９９質量％以上であってもよい。シリコンサンプルの純度は、９９．９９９９９％質量以上であってもよい。
【００４９】
本方法は、有利には、ステップ（ｃｉ）によって生成された溶融複合材料を霧化するさらなるステップ（ｄｉ）を含む。
【００５０】
ステップ（ｄｉ）は、ステップ（ｃｉ）によって生成された溶融複合材料をガス霧化するステップを含んでいてもよい。ステップ（ｄｉ）は、ステップ（ｃｉ）によって生成された溶融複合材料を液体霧化するステップを含んでいてもよい。ステップ（ｄｉ）は、ステップ（ｃｉ）によって生成された溶融複合材料を水霧化するステップを含んでいてもよい。ステップ（ｄｉ）は、霧化された溶融複合材料を冷却するステップを含んでいてもよい。
【００５１】
ステップ（ａｉ）、（ｂｉ）、（ｃｉ）および（ｄｉ）は、複合材料が、０．１ミクロンから３００ミクロンの平均粒子径の粉末を含むように行なわれてもよい。
【００５２】
ステップ（ａｉ）、（ｂｉ）、（ｃｉ）および（ｄｉ）は、複合材料が、０．１ミクロンから１００ミクロンの平均粒子径の粉末を含むように行なわれてもよい。
【００５３】
ステップ（ａｉ）、（ｂｉ）、（ｃｉ）および（ｄｉ）は、複合材料が、粉末を含むように行なわれてもよく、該粉末は、多数の均一な組成粒子を有し、各均一な組成粒子は、実質的に均一な化学組成を有する。
【００５４】
多孔性の多結晶シリコンのある形態は、有利な生物学的特性を有し、これらの特性は、ＰＣＴ／ＧＢ９６／０１８６３号明細書に記載されている。例えば、多孔質シリコンおよび多結晶シリコンは、再吸収可能な生体活性形態を有する。
【００５５】
ステップ（ａｉ）、（ｂｉ）、（ｃｉ）および（ｄｉ）は、多結晶シリコンおよびリンを含む粉末が形成されるように行われてもよい。
【００５６】
シリコンおよびシリコンを含む材料は、参照により本明細書に組み込まれる、「多孔質シリコンの特性（Ｐｒｏｐｅｒｔｉｅｓ  ｏｆ  Ｐｏｒｏｕｓ  Ｓｉｌｉｃｏｎ）」ＥＭＩＳ  Ｄａｔａｒｅｖｉｅｗｓ  Ｓｅｒｉｅｓ１８，Ｉｎｓｔｉｔｕｔｅ  ｏｆ  Ｅｌｅｃｔｒｉｃａｌ  Ｅｎｇｉｎｅｅｒｓ，ＩＳＢＮ０８５２９６９３２５，１２〜２９ページに記載されたステインエッチング法およびアノード酸化技術を含む多くの技術によって、多孔化されてもよい。
【００５７】
本方法は、シリコンおよびリンを含む複合材料をアノード酸化するさらなるステップを含んでいてもよい。本方法は、シリコンおよびリンを含む複合材料をステインエッチングするさらなるステップ（ｅｉ）を含んでいてもよい。ステップ（ｅｉ）は、ステップ（ｄｉ）後に行なわれてもよい。
【００５８】
このように、複合材料の多孔化は、生物学的用途のための使用を可能とし、例えば、多孔化は、シリコン埋め込み形成における複合材料の使用を可能とする。
【００５９】
ステップ（ｂｉ）は、炉中でリンサンプルの少なくとも一部を加熱するステップを含むことが好ましい。
【００６０】
さらなる態様によれば、本発明は、リンおよびシリコンを含む複合材料を製造する方法を提供し、該方法は、
（ａｉｉ）リンサンプルを取るステップと、
（ｂｉｉ）リンサンプルをシリコン層で実質的に包囲するステップと、
（ｃｉｉ）シリコン層の少なくとも一部とリンサンプルの間で温度差が設定され、かつリンの少なくとも一部が蒸発されるように、シリコンに熱を加えるステップと、
（ｄｉｉ）シリコンおよびリンを含む溶融複合材料が形成されるように、リン蒸気の少なくとも一部をシリコン層の少なくとも一部と接触させることを可能にする、および／または引き起こすステップとを含む。
【００６１】
シリコン層は、シリコン粒子の層を含んでいてもよい。シリコン層は、シリコン粒子の層を含んでいてもよく、各シリコン粒子は、多結晶シリコンを含む。
【００６２】
ステップ（ａｉｉ）、（ｂｉｉ）および（ｃｉｉ）は、シリコン層の少なくとも一部が、９００℃から１５００℃のシリコン反応温度に加熱されるように行なわれることが好ましい。ステップ（ａｉｉ）、（ｂｉｉ）および（ｃｉｉ）は、シリコン層の少なくとも一部が、９００℃から１５００℃のシリコン反応温度に加熱され、かつリンの少なくとも一部が、１００℃から１０００℃のリン蒸発温度に加熱されるように行なわれることが、より好ましい。
【００６３】
ステップ（ａｉｉ）、（ｂｉｉ）および（ｃｉｉ）は、シリコン層の少なくとも一部が、１１３１℃以上のシリコン反応温度に加熱されるように行なわれてもよい。
【００６４】
シリコン反応温度は、有利には、１０００℃から１２５０℃であり、リン蒸発温度は、３８０℃から５００℃である。シリコン反応温度は、より有利には、１０５０℃から１２００℃であり、リン蒸発温度は、４００℃から４５０℃である。シリコン反応温度は、さらに有利には、１１００℃から１１５０℃であり、リン蒸発温度は、４００℃から４５０℃である。シリコン反応温度は、さらに有利には、１１３１℃±５℃であり、リン蒸発温度は、４１７℃±５℃である。
【００６５】
ステップ（ｃｉｉ）および（ｄｉｉ）は、両方とも、７００ｍｍＨｇから８００ｍｍＨｇの圧力で行なわれてもよい。
【００６６】
シリコンサンプルの質量は、１ｇから１００ｋｇであってもよく、リンサンプルの質量は、１ｇから１００ｋｇであってもよい。
【００６７】
シリコンサンプルの質量は、１ｋｇから１００ｋｇであってもよく、リンサンプルの質量は、１００ｇから１０ｋｇであってもよい。
【００６８】
ステップ（ｃｉｉ）は、シリコン層の少なくとも一部を、溶融炉を含む炉で加熱することにより行なわれてもよい。溶融炉は、石英を含んでいてもよい。溶融炉は、アルミナを含んでいてもよい。
【００６９】
高純度石英を含む炉構成要素を使用すると、クロム、コバルト、マンガン、セリウム、銀、ナトリウム、リチウム、カリウム、マグネシウム、ストロンチウム、バリウムおよびベリリウムなどの元素による汚染を最小にして、リンおよびシリコンを含む複合材料を形成することが可能になると考えられる。
【００７０】
シリコンサンプルは、有利には、多結晶シリコンを含む。シリコンサンプルは、より有利には、太陽電池用多結晶シリコンを含む。シリコンサンプルは、さらに有利には、電子機器用多結晶シリコンを含む。
【００７１】
シリコンサンプルは、多数のシリコン粒子を含むことが好ましい。シリコンサンプルの平均サイズは、０．５ｍｍから５ｍｍであることがより好ましい。
【００７２】
リンのサンプルは、有利には、赤リンを含む。
【００７３】
本方法は、有利には、ステップ（ｄｉｉ）によって生成された溶融複合材料を霧化するさらなるステップ（ｅｉｉ）を含む。
【００７４】
ステップ（ｅｉｉ）は、ステップ（ｄｉｉ）によって生成された溶融複合材料をガス霧化するステップを含んでいてもよい。ステップ（ｅｉｉ）は、ステップ（ｄｉｉ）によって生成された溶融複合材料を液体霧化するステップを含んでいてもよい。ステップ（ｅｉｉ）は、ステップ（ｄｉｉ）によって生成された溶融複合材料を水霧化するステップを含んでいてもよい。ステップ（ｅｉｉ）は、霧化された溶融複合材料を冷却するステップを含んでいてもよい。
【００７５】
ステップ（ａｉｉ）、（ｂｉｉ）、（ｃｉｉ）、（ｄｉｉ）および（ｅｉｉ）は、シリコンおよびリンを含む粉末が形成され、かつ粉末が、多数の均一な組成粒子を含むように行なわれてもよく、各均一な組成粒子は、他の均一な組成粒子の化学組成と実質的に同じ化学組成を有する。
【００７６】
本方法は、ステップ（ｄｉｉ）によって形成された複合材料を冷却するさらなるステップを含んでいてもよい。
【００７７】
本方法は、複合材料を多孔化するさらなるステップを含んでいてもよい。
【００７８】
本方法は、シリコンおよびリンを含む複合材料をアノード酸化するさらなるステップを含んでいてもよい。本方法は、シリコンおよびリンを含む複合材料をステインエッチングするさらなるステップを含んでいてもよい。
【００７９】
本方法は、さらに、ステップ（ｃｉｉ）の後および／または間に、リン蒸気の少なくとも一部によって占められた範囲にシリコン粒子を添加するステップを行ってもよい。
【００８０】
さらなる態様によれば、本発明は、シリコンおよびリンを含む複合材料を製造する方法を提供し、該方法は、
（ａｉｉｉ）液状シリコンリン化物が形成されるような温度および圧力で、固体シリコンの第１のサンプルとリン蒸気の第１のサンプルを化合するステップと、
（ｂｉｉｉ）シリコンおよびリンを含む複合材料が形成されるように、液状のシリコンリン化物をシリコンの第２のサンプルおよび／またはリンの第２のサンプルと化合させることを可能にする、および／または引き起こすステップとを含む。
【００８１】
本明細書の目的で、シリコンリン化物は、化学式ＳｉＰを有する化合物である。
【００８２】
ステップ（ａｉｉｉ）は、１０００℃から１２５０℃の温度で、固体シリコンの第１のサンプルとリン蒸気の第１のサンプルを化合するステップを含んでいてもよい。ステップ（ａｉｉｉ）は、１１３１℃±５℃の温度で、固体シリコンの第１のサンプルとリン蒸気の第１のサンプルを化合するステップを含んでいてもよい。
【００８３】
本方法は、ステップ（ｂｉｉｉ）によって生成された複合材料を霧化するさらなるステップ（ｃｉｉｉ）を含んでいてもよい。
【００８４】
ステップ（ａｉｉｉ）、（ｂｉｉｉ）および（ｃｉｉｉ）は、シリコンおよびリンを含む粉末が形成され、かつ粉末が、多数の均一な組成粒子を含むように行なわれてもよく、各均一な組成粒子は、他の均一な組成粒子と実質的に同じ化学組成を有する。
【００８５】
ステップ（ａｉｉｉ）、（ｂｉｉｉ）および（ｃｉｉｉ）は、複合材料が、多結晶シリコンを含むように行なわれてもよい。
【００８６】
本方法は、ステップ（ｂｉｉｉ）によって形成された複合材料を冷却するさらなるステップを含んでいてもよい。
【００８７】
本方法は、複合材料を多孔化するさらなるステップを含んでいてもよい。
【００８８】
本方法は、シリコンおよびリンを含む複合材料をアノード酸化するさらなるステップを含んでいてもよい。本方法は、シリコンおよびリンを含む複合材料をステインエッチングするさらなるステップを含んでいてもよい。
【００８９】
本方法は、さらに、リン蒸気の少なくとも一部によって占められた範囲にシリコン粒子を添加するステップを含んでいてもよい。
【００９０】
さらなる態様によれば、本発明は、シリコンおよびリンを含む複合材料を製造する方法を提供し、該方法は、
（ａｉｖ）熱源とリンサンプルの間にシリコンの第１のサンプルを配置し、リンサンプルが、シリコンの第１のサンプルによって熱源から隔離されるステップと、
（ｂｉｖ）熱源を使用して、リンサンプルの少なくとも一部を加熱して、リンのサンプルの少なくとも一部が蒸発されるステップと、
（ｃｉｖ）シリコンおよびリンを含む溶融複合材料が形成されるように、リン蒸気の少なくとも一部をシリコンの第１のサンプルの少なくとも一部および／またはシリコンの第２のサンプルと化合させるステップとを含む。
【００９１】
ステップ（ｃｉｖ）は、１０００℃から１２５０℃の温度で行なわれてもよい。ステップ（ｃｉｖ）は、１１３１℃±２０℃の温度で行なわれてもよい。
【００９２】
本方法は、ステップ（ｃｉｖ）によって生成された複合材料を霧化するさらなるステップ（ｄｉｖ）を含んでいてもよい。
【００９３】
ステップ（ａｉｖ）、（ｂｉｖ）、（ｃｉｖ）および（ｄｉｖ）は、シリコンおよびリンを含む粉末が形成され、かつ粉末が多数の均一な組成粒子を含むように行なわれてもよく、各均一な組成粒子は、他の均一な組成粒子と実質的に同じ化学組成を有する。
【００９４】
ステップ（ａｉｖ）、（ｂｉｖ）、（ｃｉｖ）および（ｄｉｖ）は、複合材料が多結晶シリコンを含むように行なわれてもよい。
【００９５】
本方法は、ステップ（ｃｉｖ）によって形成された複合材料を冷却するさらなるステップを含んでいてもよい。
【００９６】
本方法は、複合材料を多孔化するさらなるステップを含んでいてもよい。
【００９７】
本方法は、シリコンおよびリンを含む複合材料をアノード酸化するさらなるステップを含んでいてもよい。本方法は、シリコンおよびリンを含む複合材料をステインエッチングするさらなるステップを含んでいてもよい。
【００９８】
本方法は、さらに、リン蒸気の少なくとも一部によって占められた範囲にシリコン粒子を添加するステップを含んでいてもよい。
【００９９】
さらなる態様によれば、本発明は、シリコンおよびリンを含む複合材料を製造する方法を提供し、該方法は、
（ａｖ）リンサンプルの少なくとも一部を蒸発させるステップと、
（ｂｖ）リン蒸気の少なくとも一部が位置する範囲に、リンの複数の粒子を添加するステップと、
（ｃｖ）シリコンおよびリンを含む溶融複合材料が形成されるように、９００℃から１５００℃の温度にシリコン粒子を加熱するステップとを含む。
【０１００】
ステップ（ｃｖ）は、１０００℃から１２５０℃の温度で行なわれてもよい。ステップ（ｃｖ）は、１１３１℃±２０℃の温度で行なわれてもよい。
【０１０１】
本方法は、ステップ（ｃｖ）によって生成された溶融複合材料を霧化するさらなるステップ（ｄｖ）を含んでいてもよい。
【０１０２】
ステップ（ａｖ）、（ｂｖ）、（ｃｖ）および（ｄｖ）は、シリコンおよびリンを含む粉末が形成され、かつ粉末が多数の均一な組成粒子を含むように行なわれてもよく、各均一な組成粒子は、他の均一な組成粒子と実質的に同じ化学組成を有する。
【０１０３】
ステップ（ａｖ）、（ｂｖ）、（ｃｖ）および（ｄｖ）は、複合材料が多結晶シリコンを含むように行なわれてもよい。
【０１０４】
本方法は、ステップ（ｃｖ）によって形成された複合材料を冷却するさらなるステップを含んでいてもよい。
【０１０５】
本方法は、複合材料を多孔化するさらなるステップを含んでいてもよい。
【０１０６】
本方法は、シリコンとリンを含む複合材料をアノード酸化するさらなるステップを含んでいてもよい。本方法は、シリコンおよびリンを含む複合材料をステインエッチングするさらなるステップを含んでいてもよい。
【０１０７】
本方法は、さらに、リン蒸気の少なくとも一部によって占められた範囲にシリコン粒子を添加するステップを含んでいてもよい。
【０１０８】
さらなる態様によれば、本発明は、シリコンおよびリンを含む複合材料を提供し、該複合材料は上記態様のいずれの方法によって得られる。
【０１０９】
さらなる態様によれば、本発明は、シリコンおよびリンを含む複合材料を提供し、該複合材料は、０．００１から３０原子百分率のリンを含む。
【０１１０】
複合材料は、１から１５原子百分率のリンを含んでいてもよい。複合材料は、１．５から１５原子百分率のリンを含んでいてもよい。複合材料は、１．５から１０原子百分率のリンを含んでいてもよい。複合材料は、２から１０原子百分率のリンを含んでいてもよい。複合材料は、１．５から５原子百分率のリンを含んでいてもよい。複合材料は、２から５原子百分率のリンを含んでいてもよい。複合材料は、３から１０原子百分率のリンを含んでいてもよい。
【０１１１】
複合材料は、８５から９９原子百分率のシリコンを含んでいてもよい。複合材料は、８５から９８．５原子百分率のシリコンを含んでいてもよい。複合材料は、９０から９８．５原子百分率のシリコンを含んでいてもよい。複合材料は、９０から９８原子百分率のシリコンを含んでいてもよい。複合材料は、９５から９８．５原子百分率のシリコンを含んでいてもよい。複合材料は、９５から９８原子百分率のシリコンを含んでいてもよい。複合材料は、９０から９７原子百分率のシリコンを含んでいてもよい。
【０１１２】
本明細書の目的で、材料サンプルは、ｘ原子百分率で存在する元素を含み、ここで、材料１００原子ごとに元素がｘ原子ある。
【０１１３】
複合材料は、シリコンおよびリンを９０質量％から１００質量％含んでいてもよい。複合材料は、シリコンおよびリンを９９質量％から１００質量％含んでいてもよい。複合材料は、シリコンおよびリンを９９．９質量％から１００質量％含んでいてもよい。複合材料は、シリコンおよびリンを９９．９９質量％から１００質量％含んでいてもよい。複合材料は、実質的に完全にシリコンおよびリンからなってもよい。
【０１１４】
複合材料は、粉末を含んでいてもよく、該粉末は、多数の均一な組成粒子を有し、各均一な組成粒子は、他の均一な組成粒子と実質的に同じ化学組成を有する。
【０１１５】
複合材料は、多数の均一な組成粒子を含んでいてもよく、０．１ミクロンから５００ミクロンの平均粒子径を有していてもよい。
【０１１６】
複合材料は、多孔質シリコン、多結晶シリコン、バルク結晶シリコン、アモルファスシリコン、再吸収可能シリコン、生体活性シリコンおよび生体適合性シリコンのうち、１つ以上を含んでいてもよい。
【０１１７】
本明細書の目的では、再吸収可能シリコンは、少なくとも１つの生理環境に置かれた場合、浸食可能なシリコンであり、生体活性シリコンは、被検者に埋め込まれた場合、人または動物の組織との結合を形成することが可能なシリコンであり、生体適合性シリコンは、特定の用途に生物学的に受け入れられることが可能であり、例えば、抗癌治療の目的のために生物学的に受け入れ可能であることが分かった。
【０１１８】
複合材料が部分的に形成されるリンは、３２Ｐを含んでいてもよい。
【０１１９】
複合材料は、３２Ｐを含んでいてもよく、３２Ｐは、複合材料の活性が、１グラム当たり０．１から５０ＧＢｑレベルであるような濃度で存在する。複合材料は、３２Ｐを含んでいてもよく、３２Ｐは、複合材料の活性が、１グラム当たり０．５から２０ＧＢｑレベルであるような濃度で存在する。複合材料は、３２Ｐを含んでいてもよく、３２Ｐは、複合材料の活性が、１グラム当たり２．５から１０ＧＢｑレベルであるような濃度で存在する。
【０１２０】
３２Ｐを含む複合材料は、放射線治療の用途に使用されてもよい。３２Ｐから放射されたベータ粒子のエネルギーおよび３２Ｐの半減期は、近接照射療法による癌の治療に特に適切であると考えられる。
【０１２１】
複合材料は、０．１原子百分率未満の金属元素を含んでいてもよい。複合材料は、クロム、コバルト、マンガン、セリウム、銀、ナトリウム、リチウム、カリウム、マグネシウム、ストロンチウム、バリウムおよびベリリウムのうち１つ以上の、０．１原子百分率未満を含んでいてもよい。
【０１２２】
３２Ｐを含む複合材料が形成されることができる１つの方法は、３１Ｐを含む複合材料の中性子変換による。複合材料中の金属元素などの不純物の存在は、放射線治療の用途にそれほど役立たない放射線ヌクレオチドの形成を引き起こす。したがって、複合材料中に不純物が存在しないことは有利とすることができる。
【０１２３】
疑義が生じないために述べておくと、３２Ｓは３２Ｐの崩壊生成物の１つであり、金属元素ではない。複合材料は、０．１原子百分率を超える硫黄を含んでいてもよい。
【０１２４】
複合材料は、複数の均一な組成の微小粒子を含み、各均一な組成粒子は、０．５から２０原子百分率のＰを含むことが好ましい。
【０１２５】
複合材料は、粉末からなってもよく、粉末の平均粒子径は、０．１ミクロンから５００ミクロンである。
【０１２６】
さらなる態様によれば、本発明は、上記態様のいずれかに記載されるようにシリコンおよびリンを含む複合材料、および賦形剤を含む、組成物を提供する。
【０１２７】
賦形剤は、液体からなってもよい。賦形剤は、油からなってもよい。賦形剤は、非経口賦形剤であってもよい。賦形剤は、落花生油、ゴマ油、微小セルロース化合物、ポリエチレングリコール誘導体およびトウィーン（ＴＷＥＥＮ）添加物のうち、１つ以上を含んでいてもよい。
【０１２８】
複合材料は、３２Ｐおよび多数の微小粒子を含んでいてもよく、微小粒子の少なくとも一部は、液状賦形剤中に懸濁されている。
【０１２９】
さらなる態様によれば、本発明は、近接照射療法によって癌を治療する方法を提供し、上記態様のいずれかで定義されるように、該方法は、３２Ｐおよびおよびシリコンを含む複合材料を腫瘍に埋め込むステップを含む。
【０１３０】
さらなる態様によれば、本発明は、揮発性元素およびシリコンを含む複合材料を製造する方法を提供し、該方法は、
（ａｖｉ）揮発性元素のサンプルを取るステップと、
（ｂｖｉ）揮発性元素のサンプルをシリコン層で実質的に包囲するステップと、
（ｃｖｉ）シリコン層の少なくとも一部と揮発性元素のサンプルとの間に温度差が設定され、かつ揮発性元素の少なくとも一部が蒸発されるように、シリコンに熱を加えるステップと、
（ｄｖｉ）シリコンおよび揮発性元素を含む複合材料が形成されるように、揮発性元素の蒸気の少なくとも一部をシリコン層の少なくとも一部と接触させることを可能にする、および／または引き起こすステップとを含む。
【０１３１】
本発明は、以下の図面を参照して、例示としてのみ説明される。
【発明を実施するための最良の形態】
【０１３２】
（Ａ）シリコンおよびリンを含む複合材料の製造
本発明の実施において、傾斜炉（図示せず）、および図１に示される改質された炉の、２つの異なる炉が使用される。
【０１３３】
シリコンおよびリンを含む複合材料は、傾斜炉でシリコンを加熱し、加熱されたシリコンをリン蒸気と接触させることにより製造された。傾斜炉は、３５ｋＷの電源および約５ｋｇのシリコン容量を有する誘導炉であった。加熱は、黒鉛サセプタによって行われた。
【０１３４】
傾斜炉は、溶融炉、タンディッシュ、断熱材、炉吐水口およびタンディッシュ蓋を含む多くの構成要素を備えている。溶融炉およびタンディッシュは、それぞれ、高純度石英を備えている。断熱材は、炉の上端に位置され、石英ガラスブランケットを備えている。炉吐水口およびタンディッシュ蓋は、それぞれアルミナおよび／またはシリカを含む。
【０１３５】
傾斜炉は、微粒子の形態の電子機器用多結晶シリコン４．８ｋｇと、純粋な赤リン２００ｇとを化合するために使用された。
【０１３６】
シリコン粒子は、タンディッシュに加えられて、シリコン基盤を形成する。次いで、リン（２００ｇ）は、基盤へ加えられ、残りのシリコンの一部で覆われた。
【０１３７】
タンディッシュは、５分間から１０分間、１０００℃から１１５０℃に加熱され、その後、温度を上げて１０分から１時間、完全に炉の内容物を溶解した。
【０１３８】
その微粒子の性質のために、溶解された場合、固体相である場合よりも、シリコンで占められた体積は少ない。一旦、炉の内容物が溶解され始めると、シリコン４．８ｋｇの残りが加えられた。
【０１３９】
次いで、生じたシリコンおよびリン合金は、脱イオン水を使用して、標準技術によって霧化され、約１．５から２原子百分率のリン含有量のシリコン粉末を生成する。仮にあったとしても、金属元素などの不純物は、０．１原子百分率未満のレベルで存在した。
【０１４０】
第２に、改質された炉も開発されており、図１に示されている。炉は、黒鉛サセプタ１、石英るつぼ２、雲母シート３、トップシール４、ラミングＭｇＯ材料５、マッド（ｍｕｄ）を備えた誘導コイル６、熱電対７、石英窓８、アルミナ繊維ガスケット９、アルミナ繊維ブランケット１１および窒化ホウ素プラグ１３を含む。
【０１４１】
石英るつぼ２の下位部は、シリコン粒子１２の層で満たされ、チューブ（図示せず）は、シリコン粒子１２の層の表面に置かれ、シリコン粒子１２の残りは、次いで、チューブを包囲するように、るつぼ２に添加される。リン粒子１０は、次いで、チューブ中のリン１０の上端が、るつぼ２中でシリコン１２の上端より著しく低くなるように、チューブを介して添加される。チューブは、シリコン粒子１２の一部が、予めチューブで占められていた体積の一部に移動されて取り除かれ、それによって、リンを被覆する。このように、リン１０は、シリコン１２で完全に包囲される。
【０１４２】
シリコン粒子１２は、多結晶シリコンからなり、リン１０は、赤リンからなる。
【０１４３】
図１で示される構成を使用して、黒鉛サセプタは、１１分で１１００℃に加熱されることができる。温度の上昇によって、シリコン１２とリン１０が化合され、溶解される。溶解物は、次いで、上述されるように、窒化ホウ素プラグによって炉から解放され霧化される。
【０１４４】
疑義が生じないために述べておくと、このセクションに記載された傾斜炉は、一種の大だる炉である。
【０１４５】
（Ｂ）３２Ｐの生成
セクション（Ａ）に記載された上記方法に起因する、シリコン粉末の形態のシリコンおよびリンを含む複合材料は、３１Ｐの中性子変換をもたらす原子炉中で熱中性子照射にさらされた。放射条件は、合金内で３２Ｐの生成を最大限にするために選択される。中性子の捕捉によって、３２Ｐの形成がもたらされる。
３１Ｐ＋ｎ０＝３２Ｐ
【０１４６】
このように、１ｃｍから３ｃｍの肝臓癌腫瘍の治療に適切な、１グラム当たり２．５から１０ＧＢｑレベルが得られる。存在する３２Ｐ（放射線ヌクレオチド）の量は、主として、中性子束と同様にもともと存在するＰの量に依存する。
【０１４７】
（Ｃ）本発明による、患者に対する放射線治療製品の投与
本発明による放射線治療製品は、皮下、筋肉内、腹腔内または表皮技術による投与に適切な、様々な形態を有してもよい。
【０１４８】
本発明による放射線治療製品は、シリコンおよびリンを含み、より詳細には、放射線治療製品は、シリコンおよび３２Ｐを含む。放射線治療製品は、球状、菱形形状、棒形状、ストリップ状の形態、または円筒状であってもよい。放射線治療製品は、粉末、懸濁液、コロイド、凝集体および／または塊の一部または少なくとも一部を形成してもよい。放射線治療製品は、１つのインプラントまたは多くのインプラントを含んでいてもよく、該インプラントまたは各インプラントは、シリコンおよび３２Ｐを含む。そのような１つのインプラントまたは多くのインプラントは、３２Ｐ成分の治療効果を最適化するように、腫瘍が位置する器官に埋め込まれてもよい。
【０１４９】
本発明の１つの態様では、治療方法は、近接照射療法を含んでいてもよく、近接照射療法を受ける器官は、外科的にデバルクされてもよく、残りの空隙は、放射線治療製品で満たされる。別の態様では、治療される器官は、多数の注射針で中心を抜かれ（ｃｏｒｅｄ）、中心は本発明の放射線治療製品で埋め戻され、そのような手順は、前立腺の近接照射療法に適切である。
【０１５０】
放射線治療製品は、複数のシリコン微小粒子を含んでいてもよく、各粒子は、シリコンおよびリンを含む。微小粒子は、方法Ａによって製造されたシリコン粉末の形態であってもよく、リンは、方法Ｂによって製造された３２Ｐを含んでいてもよい。微小粒子は、微小セルロースおよびポリエチレングリコール製剤を含む賦形剤などの、賦形剤中に懸濁されていてもよい。懸濁液は、次いで、カテーテルによって腫瘍の部位に送られてもよい。この最後に記載された方法は、肝臓癌、膵臓癌または脳腫瘍などの癌の近接照射療法による治療に適している。
【図面の簡単な説明】
【０１５１】
【図１】シリコンおよびリンを含む複合材料の、本発明による、製造のための改質された炉の概略図である。
【図１】
2007517758.tif 000003
【国際調査報告】
2007517758.tif 000004
2007517758.tif 000005
2007517758.tif 000006